(57)【要約】【課題】縫合部がソフト風合で、ゴワゴワ感の少ない着用快適性に優れた縫製手袋を提供する。【解決手段】手袋の表面及び又は裏面が、繰り返し単位の９５モル％以上が下記式（１）で示されるポリケトン単位で構成されるポリケトン繊維からなる手袋であって、該手袋が縫製手袋であることを特徴とする手袋。【化１】2008144297.tif 000008【選択図】なし【特許請求の範囲】
【請求項１】
手袋の表面及び／又は裏面が、繰り返し単位の９５モル％以上が下記式（１）で示されるポリケトンで構成される繊維からなる手袋であって、該手袋が縫製手袋であることを特徴とする手袋。
【化１】
2008144297.tif 000006
【請求項２】
少なくとも手袋の表面、裏面又は中間層のいずれかが、繰り返し単位の９５モル％以上が下記式（１）で示されるポリケトンで構成される繊維からなる手袋であって、該手袋が縫製手袋であることを特徴とする手袋。
【化２】
2008144297.tif 000007
【発明の詳細な説明】
【技術分野】
【０００１】
本発明は縫製手袋に関するものであり、さらに詳しくは特に縫製手袋の縫合部がソフト風合で、ゴワゴワ感の少ない着用快適性に優れた縫製手袋に関する。
【背景技術】
【０００２】
切創防止に優れた手袋として、例えば特許文献１には、パラ系アラミド繊維の捲縮糸を用いた手袋の発明が記載されており、布帛を手型に切断して縫製した縫製手袋が開示されているが、縫合部のゴワゴワ感が強く、フィット感、ソフト感等の着用快適性に劣るものであった。ちなみに、手袋編機による編手袋では、縫合部が無いためにこのような着用快適性の問題は生じない。
【０００３】
【特許文献１】特開２００５−１４６４８４号公報
【発明の開示】
【発明が解決しようとする課題】
【０００４】
本発明の課題は、縫合部がソフト風合で、ゴワゴワ感の少ない着用快適性に優れた縫製手袋を提供することにある。
【課題を解決するための手段】
【０００５】
本発明者らは、前記課題を解決するために鋭意検討した結果、本発明に到達したものである。
すなわち、本発明は下記の通りである。
（１）手袋の表面及び／又は裏面が、繰り返し単位の９５モル％以上が下記式（１）で示されるポリケトンで構成される繊維からなる手袋であって、該手袋が縫製手袋であることを特徴とする手袋。
【化１】
2008144297.tif 000002
（２）少なくとも手袋の表面、裏面又は中間層のいずれかが、繰り返し単位の９５モル％以上が下記式（１）で示されるポリケトンで構成される繊維からなる手袋であって、該手袋が縫製手袋であることを特徴とする手袋。
【化２】
2008144297.tif 000003
【発明の効果】
【０００６】
本発明によれば、縫合部がソフト風合で、ゴワゴワ感の少ない着用快適性に優れた縫製手袋が提供される。
【発明を実施するための最良の形態】
【０００７】
本発明について以下に具体的に説明する。
本発明において縫製手袋とは、例えば、横編、丸編、経編地などの編物や、例えば、平、綾、朱子並びにこれらの変化組織、絡み織などの織物、例えば、スパンボンド不織布やニードルパンチ、柱状流等により繊維交絡させた不織布、フェルトなどの不織布、並びにこれらを組み合わせたもの（以下、単に布帛という。）や豚革等の天然皮革や人工皮革を、手型に裁断して縫製した手袋をいい、本発明は、かかる布帛の一部又は全部をポリケトン繊維で構成した点に特徴を有する。
布帛としては、一層（表面及び裏面で構成）の場合と、二層や三層以上の多層構造（表面、裏面及び中間層で構成）の場合がある。
多層構造布帛としては、編物では、リバーシブルのシングルニットやダブルニット、スライバーニット、ダンボールニットやダブルラツセルが挙げられ、織物ではダブルベルベット織機、不織布では、一種又は二種以上の繊維ウェブを多層に積層して、又は、繊維ウェブと編織物を多層に積層して繊維交絡させたものが挙げられる。ここで、中間層とは接結糸、連結糸、挿入糸（紡績糸、フィラメント糸並びにスライバーを含む）をいう。
【０００８】
本発明のポリケトン繊維を構成するポリケトンは、繰り返し単位の９５モル％以上、好ましくは９８モル％以上、特に９９．６モル％以上が、上記式（１）で示されるものである。上記ポリケトンには、５モル％未満の範囲で、上記式（１）以外の繰り返し単位、例えば、下記式（２）に示すもの等を含有していても良い。
【化３】
2008144297.tif 000004
但し式中、Ｒは、エチレン以外の炭素数１〜３０の有機基であり、例えば、プロピレン、ブチレン、１−フェニルエチレン等の基であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００９】
ポリケトンの固有粘度［η］は、好ましくは１ｄｌ／ｇ以上、より好ましくは２ｄｌ／ｇ以上、特に好ましくは４ｄｌ／ｇ以上であり、２０ｄｌ／ｇ以下、１５ｄｌ／ｇ以下、１０ｄｌ／ｇ以下が好ましい。
尚、固有粘度［η］は次の定義式に基づいて求められる値である。
【数１】
2008144297.tif 000005
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含んでいてもよい。
【００１０】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
ポリケトン繊維の好ましい単糸繊度は、０．０１〜１０ｄｔｅｘ、より好ましくは０．１〜３ｄｔｅｘ、特に好ましくは０．５〜３ｄｔｅｘの範囲であり、又、好ましい総繊度は１０〜３０００ｄｔｅｘ、より好ましくは３０〜２５００ｄｔｅｘの範囲である。
【００１１】
ポリケトン繊維の形態は、短繊維、長繊維のいずれでもよく、長さ方向に均一なものや太細のあるものでもよく、繊維の断面形状は、丸型、三角、Ｌ型、Ｔ型、Ｙ型、Ｗ型、八葉型、扁平型（扁平度１．３〜４程度のもので、Ｗ型、Ｉ型、ブーメラン型、波型、串団子型、まゆ型、直方体型等がある）、ドッグボーン型等の多角形型、多葉型、中空型や不定形なものでもよい。
ポリケトン繊維の糸条形態としては、紡績糸、マルチフィラメント糸、モノフィラメント糸、組み紐があるが、本発明の目的達成の上、紡績糸、マルチフィラメント糸が好ましい。
ここで、紡績糸としては、精紡後の紡績糸に加えて、精紡前のスライバーや粗糸が挙げられる。又、サイロスパンやサイロフィル、コアヤーン等の複合紡績糸を含むものであり、特にポリケトン繊維を芯部に配置した芯鞘構造糸が好ましい。
【００１２】
又、マルチフィラメント糸としては、原糸、有撚糸、捲縮糸があり、捲縮糸としては、仮撚加工糸、流体噴射加工、押し込み加工糸、ニットデニット加工糸等、従来公知の各種捲縮糸が挙げられる。又、交撚、混繊、カバリング、複合仮撚加工等の複合捲縮加工等公知の複合手段によって得られる複合糸を含むものであり、特にポリケトン繊維を芯部に配置した芯鞘構造糸が好ましい。
尚、例えば屋外で強い紫外線を受けることによってポリケトン繊維の引張強度等の低下を抑制する目的で、繊維又は織編物等の形態で、例えば、ベンゾフェノン系、ベンゾトリアゾール系、ヒンダードアミン系の一種又は二種以上の組み合わせなどの紫外線吸収材及び／又は紫外線遮蔽剤を含有させることが好ましい。紫外線遮蔽剤としては、例えば、酸化チタン、酸化鉄、酸化セリウム等の微粒子が挙げられ、平均粒径は０．０１〜０．６μｍが好ましい。含有させる方法としては、例えば、繊維又は織編物等に紫外線吸収材及び／又は紫外線遮蔽剤を含有した樹脂やフィルムを付与又は被覆する方法などが挙げられる。紫外線吸収材及び／又は紫外線遮蔽剤の含有量は、樹脂やフィルムの質量に対して０．００１〜１０質量％が好ましい。
【００１３】
本発明の特徴は、かかるポリケトン繊維を、手袋の表面及び又は裏面に用いて縫製手袋となしたことにある。さらには、少なくとも手袋の表面、裏面並びに中間層のいずれかに用いてのよく、好ましくは裏面並びに中間層のいずれかに用いて縫製手袋となしたことにある。
縫製手袋におけるポリケトン繊維の含有率は、好ましくは２０％以上、特に３０％以上、より好ましくは５０％以上、さらに好ましくは７０％以上、１００％以下である。従って、ポリケトン繊維以外の繊維や天然皮革や人工皮革と組み合わせて縫製手袋を構成してもよい。
【００１４】
ポリケトン繊維以外の繊維としては、例えば、綿、羊毛等の天然繊維、レーヨン繊維、ライオセル繊維等のセルロース繊維、ポリエステル繊維、ポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等の公知の各種繊維と混用して用いても良い。混用手段も交撚（双糸、三糸等）、混繊、カバリング（シングル又はダブル）、交編織等公知の混用手段を採用すればよい。例えば、手袋の表面及び又は裏面をポリケトン繊維１００％又はポリケトン繊維以外の繊維と混用して構成してもよいし、表面又は裏面をポリケトン繊維１００％又はポリケトン繊維以外の繊維と混用し、他面をポリケトン繊維以外の繊維１００％で構成してもよい。尚、これらの混用する各種繊維は、ポリケトン繊維の糸条形態で定義した各種の糸条形態のものを用いることができる。
【００１５】
本発明の縫製手袋は、必要に応じて各種形態を採用してもよく、例えば、起毛又はパイル（カット、ループ）布帛を用いて、起毛又はパイル面を手袋の内側（皮膚に接触する面）に配置して肌触りを改善したり、手袋の内側には、単糸繊度が細い（例えば、３ｄｔｅｘ以下）繊維を用いて肌触りを良くし、外側には単糸繊度の太い（例えば、３ｄｔｅｘ以上）繊維を用いて切創性を向上することができる。又、ポリウレタン系に代表される各種弾性繊維を用いた締め付け部分を、手首、手の平や甲、指袋の一部又は全部に設けてもよい。
【００１６】
さらに、従来公知の各種処理、例えば、防滑性等付与を目的として手袋の一部又は全部に、手の平側の外面や外面全面に塩化ビニル樹脂やラテックス、天然ゴム、合成ゴム等のエラストマーを公知の手段によってコーティングやラミネートにより樹脂被覆してもよい。又、蒸れ防止等からガス透過性で、かつ液体不透過性のエラストマー、例えば、多孔質や無孔質ポリウレタン、多孔質ポリテトラフルオロエチレン（ＰＴＦＥ）をコーティングし又はラミネートしてもよい。この手袋の上にさらにゴム等のエラストマー手袋を加工しても良い。特殊硬化剤を被覆して突刺防止性を兼備させてもよい。例えば、樹脂被覆された布帛を手の平側に、手の甲側には通気性のあるメッシュ布帛や透湿性のある例えば多孔質、無孔質皮膜を有する布帛を用いると蒸れ感が軽減される。尚、毛羽を有する布帛に樹脂被覆するに際しては、必要に応じて、公知の手段より毛羽焼き、毛羽伏せ（熱セットやサイジング）してもよい。
【００１７】
又、豚革等の天然皮革や人工皮革を縫製手袋の表面に用いて、裏面をポリケトン繊維使いの布帛で構成してもよい。
手袋を縫製する縫糸は、ポリケトン繊維で構成してもよいし、ポリケトン繊維以外の繊維で構成されたものでもよい。
手袋の形態としては、５本指型やミトン型等各種のものが挙げられる。
具体的な縫製手袋の用途例としては、製鉄用、溶接用、塗装用、消防用、カーレースのレーシング用などが挙げられるが、特に本発明では、優れた着用快適性から、精密機械産業用、航空機産業、情報機器産業、医療手術又は衛生分野のように繊細な作業が要求される分野において好適である。
さらには、本発明の縫製手袋は、優れた着用快適性から、特にフィラメント糸使いの縫製手袋は、手術等の医療行為において、メスや注射針等から医師等の医療従事者を保護するために、ゴム等のエラストマー手袋の内側に用いる、いわゆるインナー手袋として最適である。
【実施例】
【００１８】
以下に、本発明を実施例などの基づいて更に具体的に説明するが、本発明はこれら実施例などにより何ら限定されるものではない。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求めた。
（２）手袋の着用快適性
繊維の研究に従事する５人の検査員によって着用による官能検査を行い、下記のランク付けを行った。
＜ソフト風合＞
○：縫合部のゴワゴワ感が少なく、フィット感、ソフト感に優れている。
△：縫合部のゴワゴワ感があり、フィット感、ソフト感に不満足である。
×：縫合部のゴワゴワ感が強く、フィット感、ソフト感に劣っている。
（３）耐切傷性
ＪＩＳ−Ｔ−８０５２に準ずる。
【００１９】
［実施例１］
ポリケトン繊維（旭化成せんい（株）社製；商標名サイバロン；引張強度１８ｃＮ／ｄｔｅｘ、引張伸度５％、引張弾性率３５０ｃＮ／ｄｔｅｘ）の２０番手双糸を経糸及び緯糸に用いて、綾織物（経密度５８本／２．５４ｃｍ、緯密度４７本／２．５４ｃｍ）を作製した。この織物を用いて手形に沿って裁断、縫製して通常の５本指手袋を得た。
得られた縫製手袋を評価した結果、着用快適性（○〜△）と着用快適性に優れたものであった。尚、耐切傷性は９Ｎと優れたものであった。
［比較例１］
ポリケトン繊維に代えてパラ系アラミド繊維を用いて、実施例１同様にして縫製手袋を作製して評価した結果、着用快適性（△〜×）と実施例１対比着用快適性に劣ったものであった。尚、耐切傷性は８Ｎであった。
【産業上の利用可能性】
【００２０】
本発明は、縫合部がソフト風合で、ゴワゴワ感の少ない着用快適性に優れた縫製手袋を提供するものである。